(57)【特許請求の範囲】
【請求項１】
ポリカーボネート、ポリエステルカーボネート、ナイロン、芳香族ポリエステル、ポリプロピレンおよびアクリルニトリル−ブタジエン−スチレン共重合樹脂から選ばれる少なくとも１種からなる熱可塑性樹脂を成形材料として、キャビティ型および／又はコア型のキャビティ部周辺に組み込まれた電熱線を有するヒーターを備え、溶融樹脂を金型内に導入する直前に、該ヒーターに一定時間通電することにより加熱して金型温度を熱可塑性樹脂のガラス転移点−５０℃からガラス転移点の温度範囲に制御しつつ射出成形することを特徴とする自動車用ドアハンドルの成形法。
【請求項２】
熱可塑性樹脂がポリカーボネートとアクリルニトリル−ブタジエン−スチレン共重合樹脂、ポリメチルメタクリレート、ナイロンおよびポリエチレンから選ばれる少なくとも１種との組み合わせからなる請求項１に記載の自動車用ドアハンドルの成形法。
【発明の詳細な説明】
【０００１】
【発明の属する技術分野】
本発明は、光沢に優れ、シボ模様の良好な外観を有し、ウエルド強度に優れる自動車用ドアハンドルの成形法に関するものである。
【０００２】
【従来の技術】
従来の射出成形法で自動車ドアハンドルを成形しても光沢の低い、ウエルド強度が不充分なものしか、得られていなかった。それは一部を除いて、成形品のほとんどはメッキおよび塗装処理がされていたからであり、原着色成形品そのもので、自動車外装部材として使用に耐える外観を有することを強く要求されていたわけではないからであった。そして、従来からその一部において、採られていた良外観化技術としては成形法ではなく、その使用成形材料に添加剤処方を施したものである。すなわち、使用成形材料としてはドアの繰り返し操作に耐えられる摺動性ほかの機械的強度特性や耐ガソリン性ほかの耐溶剤性が要求されることからポリアセタールやポリカーボネートとポリエステル、特殊ゴムからなるポリカーボネート系樹脂組成物が用いられ、成形物の光沢性の向上にパラフィンワックス等が添加されていた。しかし、メッキ・塗装等外装することなく、原着色成形品で自動車外装部材とするにはなお、外観の仕上がりは充分なものではなかった。
【０００３】
【発明が解決しようとする課題】
本発明は、良外観でウエルド強度に優れる自動車用ドアハンドルの簡易で効果的な成形法の提供を目的とするものである。
【０００４】
【課題を解決するための手段】
本発明者らは、上記課題を解決するため鋭意検討した結果、特定の熱可塑性樹脂を成形材料として、瞬間的な樹脂の冷却を防ぐ効果のある保温金型を用いた射出成形法を用いることにより、その目的を達成しうることを見いだし、本発明を完成させた。すなわち、本発明の要旨は以下のとおりである。
（１）ポリカーボネート、ポリエステルカーボネート、ナイロン、芳香族ポリエステル、ポリプロピレンおよびアクリルニトリル−ブタジエン−スチレン共重合樹脂から選ばれる少なくとも１種からなる熱可塑性樹脂を成形材料として、キャビティ型および／又はコア型のキャビティ部周辺に組み込まれた電熱線を有するヒーターを備え、溶融樹脂を金型内に導入する直前に、該ヒーターに一定時間通電することにより加熱して金型温度を熱可塑性樹脂のガラス転移点−５０℃からガラス転移点の温度範囲に制御しつつ射出成形することを特徴とする自動車用ドアハンドルの成形法。
（２）熱可塑性樹脂がポリカーボネートとアクリルニトリル−ブタジエン−スチレン共重合樹脂、ポリメチルメタクリレート、ナイロンおよびポリエチレンから選ばれる少なくとも１種との組み合わせからなる（１）に記載の自動車用ドアハンドルの成形法。
【０００５】
【発明の実施の形態】
以下、本発明について詳細に説明する。
本発明の成形法で対象とする自動車用ドアハンドルは、例えば図１に示されるようなドアを開閉するための把手を意味し、外付けのドアハンドルと内付けのドアハンドルがある。本発明では外装部材として、高光沢を目標としたもので通常、シボ無しグロスが９５以上あることが望まれる。又、ウエルド部の強度が充分、改善されていることが望まれる。
【０００６】
本発明が提供する保温金型による自動車用ドアハンドルの成形法はこれらの問題点を解決する極めて、簡易で効果的な方法である。
保温金型は射出成形装置に組み込んで用いる金型であり、導入された溶融樹脂の急激な冷却を抑制する手段を備えた金型である。
そのひとつはキャビティ型および／またはコア型のキャビティ部周辺に断熱層が形成された構造を有する断熱タイプのものである。
【０００７】
通常金型のキャビティ部は、一般的には型の材質と同じ金属材質で作られ、内面を鏡面仕上げし、或いは更にメッキしたもので、そのキャビティ部周辺に冷却管が埋め込まれた構造を有する。それに対し本発明の保温金型は型とは異なる断熱性を有する非金属材質を用いてキャビティ部分を形成し、その表面を金属メッキによる鏡面仕上げをしたものをそれぞれキャビティ金型、コア金型にはめ込んだものである。    例えば、図２に示す保温金型で、キャビティ部が型の金属面上に約３ｍｍの厚み程度のエポキシ樹脂等熱硬化性樹脂で塗布し、その上に約１００μ厚みのメッキ処理したもの（図３）である。
【０００８】
このような保温金型を組み込んで、自動車用ドアハンドルを射出成形すると当該金型内に射出された溶融樹脂がスプル、ランナー、ゲートを経由してキャビティ型とコア型で囲まれたキャビティ部に送られ、緩慢な冷却を受けて、通常の水冷法に較べ型保持時間を長くして、成形される。この「緩慢な冷却」が保温金型に必要不可欠な機能であり、断熱タイプの保温金型ではキャビティ部周辺に例えば、前記した厚さ３ｍｍ程度のエポキシ樹脂等熱硬化性樹脂で塗布し、その上をメッキ処理して表面を平滑にしたものからなる断熱層を設けて、溶融樹脂の急速な冷却を防止している。本発明に用いる断熱タイプの保温金型としてはこのような断熱保温が可能であればよく、図２、３のタイプのように予め断熱材を金型に組み込んだものに限定されるものではなく、例えばインサート成形による方法の場合のように成形品の一部が断熱材として機能する場合も含まれる。
【０００９】
このような断熱タイプの保温金型を用いる方法では一般的タイプの金型冷却用温度調節器が使える利便性を有し、金型冷却用温度調節器を水を冷媒として、温度調整範囲を通常の条件である５０〜９０℃で使用することができる。
他のひとつはキャビティ型および／又はコア型のキャビティ部周辺に加熱源を有し、射出成形の動作に連動して一定時間、加温するものである。この加温タイプの保温金型では溶融樹脂が型内に注入される以前に、外部熱源を介して金型が加温されるものであり、断熱タイプとは異なり、より高温にされた金型に接触することにより、溶融樹脂の初期急冷を避ける意味で「緩慢な冷却」の機能を果たせることから、より安定した、より優れた操作性を有する金型である。そのためにも充分な機能が発揮される外部熱源は射出成形の動作と連動させた通電時間制御により、容易に加温できる電熱ヒーターが好ましい。電熱ヒーターは通常、ニクロム線を管状碍子に通し、アスベスト不織布で覆ったもの、更に必要に応じて金属板で全体を覆ったものが用いられる。
【００１０】
例えば加熱源として、電熱線を組み込んだヒーター（図６）を設けてなり、射出成形動作に連動して、射出成形される溶融樹脂が金型内に流入する直前に、該ヒーターに一定時間通電される構造を有する加温タイプのものである（図５）。
加熱により、金型温度を通常、溶融樹脂のガラス転移点マイナス５０℃からガラス転移点の範囲に制御することが好ましい。ガラス転移点を越えては金型保持時間（冷却時間）が長くなりすぎ、生産性上、好ましくない。又、ガラス転移点マイナス５０℃未満では急冷による外観不良があらわれ好ましくない。例えばポリカーボネート１００％を使用して成形する場合は１００〜１５０℃（金型表面温度）の範囲に制御することが好ましい。
【００１１】
加熱時間は金型内に溶融樹脂が注入される直前に、金型の表面温度が所定の温度レベルに昇温されていること、更に注入後は加熱操作を停止することがが効果的である。従って、この加熱時間は金型に組み込まれたヒーターの時間あたりの発熱効率が異なるので、金型表面温度を測定しながら試行錯誤で決定すればよい。又、溶融樹脂の注入後に加熱操作を停止するのは成形時間サイクルを徒に延ばしても生産性の低下を招くほか、表面の光沢が安定しないからである。
【００１２】
この点で、例えば熱媒体を油とした外部温度制御装置を組み込んだタイプのものは射出成形の動作に関係なく、連続して金型内に熱媒体が通過する構造のものであり、良光沢品を安定的に成形することが出来ず、ここでいう保温金型ではない。特に加温タイプにあっては溶融樹脂の充填後、加熱源の遮断が効果的だからである。
【００１３】
上記の断熱タイプ、加熱タイプのこれらいづれのタイプのものも好適に用いられる。
本発明はこのような保温金型を用いて自動車ドアハンドルを成形すれば、外装部材の使用に耐えうる良光沢の成形品が得られる。
本発明に用いる成形材料としては熱可塑性樹脂であればよく、保温金型を用いて射出成形による成形が可能である。
【００１４】
ここで熱可塑性樹脂とは塩化ビニル樹脂、酢酸ビニル樹脂、ポリスチレン、ＡＢＳ樹脂（アクリルニトリル−ブタジエン−スチレン共重合樹脂）、アクリル樹脂、ポリエチレン、ポリプロピレン、フッ素樹脂、ポリアミド樹脂、アセタール樹脂、ポリカーボネート樹脂等の一種単独、もしくは２種以上の組み合わせである。
【００１５】
これらの中でも、特にポリカーボネート、ポリエステルカーボネート、ナイロン、芳香族ポリエステル、ポリプロピレンまたはアクリルニトリル−ブタジエン−スチレン共重合樹脂を単独で、又はポリカーボネートとＡＢＳ系樹脂、ポリメチルメタクリレート、ナイロン若しくはポリエチレンとの組み合わせからなるポリカーボネート系樹脂組成物を好適に用いることができる。
【００１６】
なお、ＡＢＳ系樹脂にはアクリルニトリル−ブタジエン−スチレン共重合体そのものの他、その改質樹脂としてＡＥＳ（アクリルニトリル・ＥＰＤＭ・スチレン共重合体）、ＡＡＳ（アクリルニトリル・アクリル酸エステル・スチレン共重合体）も含み、これら改質樹脂も好適に用いることができる。
更に、必要に応じて各種の無機充填剤、添加剤、その他合成樹脂等を本発明の目的を阻害しない範囲で配合することが出来る。
【００１７】
各樹脂組成物の機械的強度、耐久性または増量を目的として配合される前記無機充填剤としては、例えばガラス繊維、炭素繊維、ガラスビーズ、ガラスフレーク、カーボンフレーク、カーボンブラック、硫酸カルシウウム、炭酸カルシウム、ケイ酸カルシウム、酸化チタン、アルミナ、シリカ、アスベスト、タルク、クレー、マイカ、石英粉等が挙げられる。また、前記添加剤としては、例えばヒンダードフェノール系、リン系（亜燐酸エステル系、燐酸エステル系等）、アミン系等の酸化防止剤、例えばベンゾトリアゾール系、ベンゾフェノン系の紫外線吸収剤、例えば脂肪族カルボン酸エステル系、パラフィン系、シリコンオイル、ポリエチレンワックス等の外部滑剤、常用の難燃剤、離形剤、帯電防止剤、着色剤等が挙げられる。
【００１８】
該配合及び混練は通常、用いられる方法、例えばリボンブレンダー、ヘンシェルミキサー、バンバリーミキサー、ドラムタンブラー、単軸スクリュー押出機、二軸スクリュー押出機、コニーダ、多軸スクリュー押出機等を用いる方法により行うことができる。
【００１９】
【実施例】
更に、本発明を製造例、実施例及び比較例により詳しく説明する。
なお、ここに用いた各成形材料成分は次のとおりである。なお、下記（ａ）〜（ｑ）なる記号は、第１〜４表に示した記号（ａ）〜（ｑ）の符号に対応するものである。
（Ａ）ポリカーボネート（ＰＣ）
（ａ）出光石油化学（株）製  「タフロン」Ａ２７００
（ｂ）出光石油化学（株）製  「タフロン」Ａ２２００
（Ｂ）ポリエステルカーボネート（ＰＥＣ）
（ｃ）ジーイープラスチック（株）製  「レキサン」ＰＰＣ４７０４
（Ｃ）ポリエチレンテレフタレート（ＰＥＴ）
（ｄ）三菱レーヨン（株）製  「ダイヤナイト」ＰＡ２００
（ｅ）三菱レーヨン（株）製  「ダイヤナイト」ＭＡ５２３Ｖ
（Ｄ）ポリブチレンテレフタレート（ＰＢＴ）
（ｆ）三菱レーヨン（株）製  「タフペット」Ｎ１０００
（Ｅ）ポリプロピレン（ＰＰ）
（ｇ）出光石油化学（株）製  「出光ポリプロ」Ｊ−２００Ｇ
（Ｆ）ガラス長繊維強化ポリプロピレン
（ｈ）出光石油化学（株）製  「モストロン−Ｌ」
（Ｇ）ナイロン（ＰＡ）
（ｉ）宇部（株）製  「ＵＢＥナイロン」２０２０Ｂ
（Ｈ）ＡＥＳ
（ｊ）日本合成ゴム製（株）  「ＪＳＲ  ＡＥＳ」１１０
（Ｉ）タルク
（ｋ）浅田製粉（株）製  ＪＡ−１３Ｒ
（Ｊ）ガラスフィラー
（ｌ）旭ファイバーグラス（株）製  ＭＡ４０９Ｃ
（ｍ）旭ファイバーグラス（株）製  ＭＡ４１６
（ｎ）旭ファイバーグラス（株）製  ＭＡ４２９Ａ
（Ｋ）ガラスフレーク
（ｏ）旭ファイバーグラス（株）製  ＧＦ−Ｃ１５０Ａ
（Ｌ）マイカ
（ｐ）（株）クラレ製  「クラライトマイカ」３００Ｗ
（Ｍ）チタン酸カリウィスカ
（ｑ）大塚化学（株）製  「ティスモ」ＹＮ１０２
【００２０】
なお、成形品の評価は以下の方法に従った。
（１）光沢度
図４に示す自動車ドアハンドル評価用成形品サンプルにおいてハンドル部の表面（自動車に取り付け時、外表面に表れる部分）について光沢度を測定する。光沢度は６０度鏡面光沢度であり、ＪＩＳ  Ｋ−７１０５に準拠して行った。
（２）シボ平均高さ
（株）小坂研究所製  触針型表面粗さ計  サーフコーダＳＥ−３０Ｄにて測定を行った。
（３）ウェルド強度
ダンベル試験片成形用金型の両サイドゲートから樹脂組成物を注入して対向のウェルドを作製し、引っ張り試験をＡＳＴＭ  Ｄ６３に準拠して行った。
【００２１】
参考例１
ポリカーボネート樹脂（出光石油化学（株）製「タフロン」Ａ２７００）６０重量部と、ポリエチレンテレフタレート樹脂（三菱レーヨン（株）製「ダイヤナイト」ＰＡ２００）３０重量部を配合し、１２０℃で６時間乾燥後、充填剤としてタルク（浅田製粉（株）製ＪＡ−１３Ｒ）１０重量部をドライブレンドし、シリンダー温度２８０℃のベント付き二軸押出機にて溶融混練し、ペレット化した。
【００２２】
得られたペレットを、下記に記す成形条件で射出成形してドアハンドル型試験片を作成し、成形品中央部の表面光沢度の評価を行った。結果は表１に示す。
0003852985.tif 000002
【００２３】
実施例１
参考例１と同一の樹脂組成物を用いて、同一の射出成形機で保温金型を図５および６に示す内部に電熱線を組み込んだ金型に置き換える。金型入口温度を８０℃に設定し、樹脂充填１０秒前に電熱線に電圧をかけて加熱を開始し、樹脂充填と同時に電源を切る。加熱１０秒後の金型表面温度は、表面温度計で１３０℃となるように電圧を設定する。この金型を用いて試験片を成形した以外は参考例１と同様の評価を行った。結果は表１に示した。
【００２４】
参考例２
ポリカーボネート樹脂及びポリエチレンテレフタレート樹脂種を変更し、タルクをガラスフィラーに変更した以外は参考例１と同様の評価を行った。具体的にはポリカーボネート樹脂（出光石油化学（株）製「タフロン」Ａ２２００）を６０重量部、ポリエチレンテレフタレート樹脂（三菱レーヨン（株）製「ダイヤナイト」ＭＡ５２３Ｖ）を３０重量部をそれぞれ配合し、１２０℃で６時間乾燥後、充填剤としてガラスフィラー（旭ファイバーグラス（株）製ＭＡ４０９Ｃ）を１０重量部をドライブレンドし、シリンダー温度２８０℃のベント付き二軸押出機にて溶融混練し、ペレット化した。得られたペレットを、実施例１に記す成形条件で射出成形してドアハンドル型試験片を作成し、成形品中央部の表面光沢度の評価を行い、結果を表１に示す。
【００２５】
参考例３
参考例２においてガラスフィラーをガラスフレーク（旭ファイバーグラス（株）ＧＦ−Ｃ１５０Ａ）に変えて樹脂組成物を作成した以外は同一の評価を行い、その結果を表１に示す。
【００２６】
参考例４
参考例２においてガラスフィラーをマイカ（（株）クラレ製「クラライトマイカ」３００Ｗ）に変えて樹脂組成物を作成した以外は同一の評価を行い、その結果を表１に示す。
【００２７】
参考例５
参考例２においてガラスフィラーをチタン酸カリウムウィスカ（（株）大塚化学「ティスモ」ＹＮ１０２）に変えて樹脂組成物を作成した以外は同一の評価を行い、その結果を表１に示す。
【００２８】
参考例６
参考例２においてにおいてガラスフィラーの添加をなしとしてポリカーボネート樹脂を６７重量部、ポリエチレンテレフタレート樹脂を３３重量部を配合した樹脂組成物とした以外は同一の評価を行い、その結果を表１に示す。
【００２９】
参考例７
参考例２においてガラスフィラーの添加をなしとしてポリカーボネート樹脂を６７重量部、ポリブチレンテレフタレート樹脂（三菱レーヨン（株）製 「タフペット」Ｎ１０００）を３３重量部を配合した樹脂組成物とした以外は同一の評価を行い、その結果を表１に示す。
【００３０】
参考例８
参考例２においてガラスフィラーの添加をなしとしてポリカーボネート樹脂を６７重量部、ナイロン（宇部（株）製 「ＵＢＥナイロン」２０２０Ｂ）を３３重量部を配合した樹脂組成物とした以外は同一の評価を行い、その結果を表１に示す。
【００３１】
参考例９
参考例２においてガラスフィラーの添加をなしとしてポリカーボネート樹脂を６７重量部、ＡＥＳ樹脂（アクリルニトリル・ＥＰＤＭ・スチレン共重合体）（日本合成ゴム製（株） 「ＪＳＲ ＡＥＳ」１１０）を３３重量部を配合した樹脂組成物とした以外は同一の評価を行い、その結果を表１に示す。
【００３２】
参考例１０
参考例２において二種類の樹脂を１種類とし、同じ充填剤を配合して樹脂組成物とした以外は同様の評価を行った。具体的にはポリカーボネート樹脂（出光石油化学（株）製「タフロン」Ａ２２００）９０重量部を１２０℃で６時間乾燥後、充填剤としてガラスフィラー（旭ファイバーグラス（株）製ＭＡ４０９Ｃ）を１０重量部をドライブレンドし、シリンダー温度２８０℃のベント付き二軸押出機にて溶融混練し、ペレット化した。得られたペレットを、実施例４と同一の評価を行い、その結果を表１に示す。
【００３３】
参考例１１
参考例１０においてポリカーボネート樹脂をポリエステルカーボネート樹脂（ジーイープラスチック（株）製「レキサン」ＰＰＣ４７０４）に、充填剤としてガラスフィラーをタルク（浅田製粉（株）製ＪＡ−１３Ｒ）に変えて樹脂組成物とした以外は同様の評価を行い、その結果を表１に示す。
【００３４】
参考例１２
参考例１０においてポリカーボネート樹脂をポリプロピレン樹脂（出光石油化学（株）製「出光ポリプロ」Ｊ−２００Ｇ）に、充填剤としてガラスフィラーをガラス長繊維強化ポリプロピレン樹脂（出光石油化学（株）製 「モストロン−Ｌ」）に変えて樹脂組成物とした以外は同様の評価を行い、その結果を表１に示す。
【００３５】
参考例１３
参考例１０においてポリカーボネート樹脂をＡＥＳ樹脂（アクリルニトリル・ＥＰＤＭ・スチレン共重合体）（日本合成ゴム製（株） 「ＪＳＲ ＡＥＳ」１１０）に、充填剤としてガラスフィラー種を旭ファイバーグラス（株）製ＭＡ４１６に変えて樹脂組成物とした以外は同様の評価を行い、その結果を表１に示す。
【００３６】
参考例１４
参考例１０においてポリカーボネート樹脂をポリエチレンテレフタレート樹脂（三菱レーヨン（株）製 「ダイヤナイト」ＭＡ５２３Ｖ）に、充填剤としてガラスフィラー種を旭ファイバーグラス（株）製ＭＡ４２９Ａに変えて樹脂組成物とした以外は同様の評価を行い、その結果を表１に示す。
【００３７】
参考例１５
参考例１において同一の樹脂組成物を使用して、同タイプの保温金型にシボ加工処理が施されたものを用いた以外は同様に成形し、成形試験片のシボ平均深さを測定し、金型のシボ転写性を評価した。その結果を表３に示す。
【００３８】
参考例１６
参考例１０において同一の樹脂組成物を使用して、同タイプの保温金型にシボ加工処理が施されたものを用いた以外は同様に成形し、成形試験片のシボ平均深さを測定し、金型のシボ転写性を評価した。その結果を表３に示す。
【００３９】
参考例１７
参考例１において同一の樹脂組成物を使用して、同タイプの保温金型でダンベル試験片成形用金型（両サイドゲートから溶融樹脂を注入し、対向のウエルドを作成）に変更した以外は同様に成形し、ダンベル型試験片を作成した。ウエルド強度は引張試験により評価した。その結果を表４に示す。
【００４０】
参考例１８
参考例６において同一の樹脂組成物を使用して、同タイプの保温金型でダンベル試験片成形用金型（両サイドゲートから溶融樹脂を注入し、対向のウエルドを作成）に変更した以外は同様に成形し、ダンベル型試験片を作成した。ウエルド強度は引張試験により評価した。その結果を表４に示す。
【００４１】
参考例１９
参考例１０において同一の樹脂組成物を使用して、同タイプの保温金型でダンベル試験片成形用金型（両サイドゲートから溶融樹脂を注入し、対向のウエルドを作成）に変更した以外は同様に成形し、ダンベル型試験片を作成した。ウエルド強度は引張試験により評価した。その結果を表４に示す。
【００４２】
比較例１
参考例１と同一の樹脂組成物を用いて、同一の射出成形機で通常の金型を用いて、同一の成形条件で成形した。得られた試験片の表面光沢度の評価を行い、その結果を表２に示す。
通常の金型：内部に特別な断熱層を有さず
金型温度：外部熱水温度調整器で金型入口温度８０℃
【００４３】
比較例２
保温金型を用いず、通常の金型を用い、外部油温度調整器を使って金型入口温度を１２０℃の高温に設定して試験片を成形した以外参考例１と同様の評価を行った。結果は表２に示した。
【００４４】
比較例３
参考例２と同一の樹脂組成物を用いて、同一の射出成形機で通常の金型を用いて、同一の成形条件で成形した。得られた試験片の表面光沢度の評価を行い、その結果を表２に示す。
【００４５】
比較例４
参考例３と同一の樹脂組成物を用いて、同一の射出成形機で通常の金型を用いて、同一の成形条件で成形した。得られた試験片の表面光沢度の評価を行い、その結果を表２に示す。
【００４６】
比較例５
参考例４と同一の樹脂組成物を用いて、同一の射出成形機で通常の金型を用いて、同一の成形条件で成形した。得られた試験片の表面光沢度の評価を行い、その結果を表２に示す。
【００４７】
比較例６
参考例５と同一の樹脂組成物を用いて、同一の射出成形機で通常の金型を用いて、同一の成形条件で成形した。得られた試験片の表面光沢度の評価を行い、その結果を表２に示す。
【００４８】
比較例７
参考例６と同一の樹脂組成物を用いて、同一の射出成形機で通常の金型を用いて、同一の成形条件で成形した。得られた試験片の表面光沢度の評価を行い、その結果を表２に示す。
【００４９】
比較例８
参考例７と同一の樹脂組成物を用いて、同一の射出成形機で通常の金型を用いて、同一の成形条件で成形した。得られた試験片の表面光沢度の評価を行い、その結果を表２に示す。
【００５０】
比較例９
参考例８と同一の樹脂組成物を用いて、同一の射出成形機で通常の金型を用いて、同一の成形条件で成形した。得られた試験片の表面光沢度の評価を行い、その結果を表２に示す。
【００５１】
比較例１０
参考例９と同一の樹脂組成物を用いて、同一の射出成形機で通常の金型を用いて、同一の成形条件で成形した。得られた試験片の表面光沢度の評価を行い、その結果を表２に示す。
【００５２】
比較例１１
参考例１０と同一の樹脂組成物を用いて、同一の射出成形機で通常の金型を用いて、同一の成形条件で成形した。得られた試験片の表面光沢度の評価を行い、その結果を表２に示す。
【００５３】
比較例１２
参考例１１と同一の樹脂組成物を用いて、同一の射出成形機で通常の金型を用いて、同一の成形条件で成形した。得られた試験片の表面光沢度の評価を行い、その結果を表２に示す。
【００５４】
比較例１３
参考例１２と同一の樹脂組成物を用いて、同一の射出成形機で通常の金型を用いて、同一の成形条件で成形した。得られた試験片の表面光沢度の評価を行い、その結果を表２に示す。
【００５５】
比較例１４
参考例１３と同一の樹脂組成物を用いて、同一の射出成形機で通常の金型を用いて、同一の成形条件で成形した。得られた試験片の表面光沢度の評価を行い、その結果を表２に示す。
【００５６】
比較例１５
参考例１４と同一の樹脂組成物を用いて、同一の射出成形機で通常の金型を用いて、同一の成形条件で成形した。得られた試験片の表面光沢度の評価を行い、その結果を表２に示す。
【００５７】
比較例１６
参考例１５と同一の樹脂組成物を用いて、同一の射出成形機で通常の金型にシボ加工処理が施されたものを用いて、同一の成形条件で成形した。得られた試験片のシボ平均深さを測定し、金型のシボ転写性を評価を行い、その結果を表３に示す。
【００５８】
比較例１７
参考例１６と同一の樹脂組成物を用いて、同一の射出成形機で、通常の金型のダンベル試験片成形用金型（両サイドゲートから溶融樹脂を注入し、対向のウエルドを作成）に変更したものを用いて、同一の成形条件で成形した。得られた試験片のシボ平均深さを測定し、金型のシボ転写性を評価を行い、その結果を表３に示す。
【００５９】
比較例１８
参考例１７と同一の樹脂組成物を用いて、同一の射出成形機で、通常の金型のダンベル試験片成形用金型（両サイドゲートから溶融樹脂を注入し、対向のウエルドを作成）に変更したものを用いて、同一の成形条件で成形した。得られた試験片のウエルド強度試験の評価を行い、その結果を表４に示す。
【００６０】
比較例１９
参考例１８と同一の樹脂組成物を用いて、同一の射出成形機で、通常の金型のダンベル試験片成形用金型（両サイドゲートから溶融樹脂を注入し、対向のウエルドを作成）に変更したものを用いて、同一の成形条件で成形した。得られた試験片のウエルド強度試験の評価を行い、その結果を表４に示す。
【００６１】
比較例２０
参考例１９と同一の樹脂組成物を用いて、同一の射出成形機で、通常の金型のダンベル試験片成形用金型（両サイドゲートから溶融樹脂を注入し、対向のウエルドを作成）に変更したものを用いて、同一の成形条件で成形した。得られた試験片のウエルド強度試験の評価を行い、その結果を表４に示す。
【００６２】
【表１】
0003852985.tif 000003
【００６３】
【表２】
0003852985.tif 000004
【００６４】
【表３】
0003852985.tif 000005
【００６５】
【表４】
0003852985.tif 000006
【００６６】
表１、表２、表３から分かるように、保温金型を用いたドアハンドル成形品は、如何なる樹脂組成物に於いても、型転写に優れ良外観であった。
更に表４から、成形品のウェルドが目立たない故にその強度も向上していることが分かる。
【００６７】
【発明の効果】
本発明の自動車用ドアハンドル成形品は、非常に良好な外観であり、そのウェルド強度も従来の自動車用ドアハンドルより高い。よって、無塗装化でも外観に優れる自動車用ドアハンドルが得られる。この自動車用ドアハンドルは、特にアウタードアハンドルにおいて好適に用いられる。
【００６８】
【図面の簡単な説明】
【図１】自動車ドアハンドルをその裏側の回転摺動部側から見た斜視図
【図２】断熱層を有する保温金型の斜視図
【図３】断熱層を有する保温金型のキャビティ部断面図
【図４】グロス測定用試験成形品概略図
【図５】電熱線を組入れた保温金型の斜視図
【図６】電熱線を組入れた保温金型のヒーター斜視図
【符号の説明】
１  自動車ドアハンドル
２  把手部
３  回転摺動部
４  穿孔（回転軸）
５  穿孔（クリップ）
１１  スプルーブッシュ
１２  ランナー・ゲート
１３  コア型
１４  コア部
１５  キャビティ部（断熱層）
１６  キャビティ型
１７  キャビティ型の金属鋼材
１８  断熱層（エポキシ樹脂）
１９  金属メッキ層（ニッケル）
２０  ヒーター
２１  スプルーブッシュ
２２  ランナー・ゲート
２３  コア型
２４  コア部
２５  キャビティ部
２６  キャビティ型
３０  ヒーター
３１  電熱線のリード線
【図１】
0003852985.tif 000007
【図２】
0003852985.tif 000008
【図３】
0003852985.tif 000009
【図４】
0003852985.tif 000010
【図５】
0003852985.tif 000011
【図６】
0003852985.tif 000012